СПОСОБ ИЗГОТОВЛЕНИЯ ДЕРЕВЯННЫХ КОЛЕЦ
METHOD OF FABRICATING WOOD RINGS

Изобретение относится к деревообрабатывающей промышленности и может быть использовано для изготовления гнутоклееных деталей мебели, спортивного инвентаря и т.п. изделий.
Известен способ изготовления гнутоклееных деталей /см. авт. свид. N 1659191 (кл. В27Н 1/00, В32В 21/04) от 20.07.1988/, состоящий из гнутья и склеивания пакета двух заготовок древесно-волокнистых плит толщиной 3,2 мм и одной или нескольких заготовок лущеного шпона толщиной 1-1,5 мм в вайме с обогреваемой гнутарной шиной. Технологическая выдержка составляет 6 часов.
Недостаток известного способа проявляется в низких эксплуатационных свойствах изготовленных деталей - деревянных колец, используемых в производстве мебели, спортивного инвентаря и т.п. изделий, испытывающих радиальные нагрузки в процессе эксплуатации.
Целью изобретения является улучшение эксплуатационных свойств деталей - деревянных колец.
Заявленная цель достигается тем, что в способе изготовления деревянных колец, состоящем из гнутья и склеивания планок в шаблоне, планки толщиной от 3 до 6 мм перед гнутьем торцуют «на ус» под 45°, пропитывают клеем при t=25-30°С, изгибают соответствующую планку в кольцо во внешнем шаблоне до соединения торцев, меняя от внешнего слоя планок к внутреннему слою планок ориентацию «уса» в кольце, после чего вращают вокруг оси симметрии шаблон с согнутыми и склеенными в кольца планками до кристаллизации клея.
Устройство, реализующее заявленный способ изготовления деревянных колец, изображено на чертеже.
Устройство включает внешний шаблон 1, внутри которого уложены послойно (на чертеже изображены три слоя) согнутые в кольцо деревянные планки 2, которые предварительно отторцованы «на ус» под 45° и пропитаны клеем 3 при t=25-30°С. Слои планок 2 во внешнем шаблоне 1 уложены так, что от слоя к слою «усы» в кольцах отличаются ориентацией. Имеется также привод (на чертеже не показан), обеспечивающий вращение вокруг оси симметрии шаблона 1 с согнутыми и склеенными в кольца планками 2 до кристаллизации клея 3. Совмещение операции вращения шаблона 1 с его подогревом не исключается в технологическом процессе заявленного способа.
Сравнительный анализ эксплуатационных свойств деревянных колец, изготовленных способом-прототипом и заявленным способом, показал кратное преимущество свойств (прочностных, сопротивление изгибу и т.п.) колец по заявленному способу при отсутствии эллипсности изделий.
Таким образом, предлагаемое техническое решение, по мнению заявителя, является новым, имеет изобретательский уровень и промышленно применимо.